(57)【要約】【課題】液体を含浸させて複数枚を積層状態で保存しても、液体の移動が少なくなるウエットシート用シート基材を提供すること。【解決手段】ウエットシート用シート基材は、一種又は二種以上の親水性繊維を５５重量％以上含む繊維シートからなる。繊維シートは、多数の開孔部１１と該開孔部１１を取り囲む非開孔部１２とを有する。開孔部１１の面積が繊維シートの面積の１〜４０％を占めている。非開孔部１２における繊維の平均繊維間距離は５〜３５μｍである。親水性繊維はその繊維径が０．１〜５．５ｄｔｅｘであることが好ましい。繊維シートはスパンレース不織布からなることも好ましい。【選択図】図１
2008202153.tif 000002
【特許請求の範囲】
【請求項１】
液体が含浸されてウエットシートとなされるウエットシート用シート基材であって、
前記シート基材は一種又は二種以上の親水性繊維を５５重量％以上含む繊維シートからなり、
前記繊維シートは、多数の開孔部と該開孔部を取り囲む非開孔部とを有し、該開孔部の面積が該繊維シートの面積の１〜４０％を占めており、
前記非開孔部における繊維の平均繊維間距離が５〜３５μｍであるウエットシート用シート基材。
【請求項２】
前記開孔部内にも繊維が存在しており、
前記非開孔部における平均繊維間距離が前記開孔部における平均繊維間距離に対して１〜１０％である請求項１記載のシート基材。
【請求項３】
前記親水性繊維はその繊維径が０．２〜５．５ｄｔｅｘである請求項１又は２記載のウエットシート用シート基材。
【請求項４】
前記繊維シートがスパンレース不織布からなる請求項１ないし３の何れかに記載のシート基材。
【請求項５】
前記繊維シートの坪量が２０〜１１０ｇ／ｍ2である請求項１ないし４の何れかに記載のシート基材。
【請求項６】
前記繊維シートのバルクソフトネスが０．１〜１．２Ｎである請求項１ないし５の何れかに記載のシート基材。
【請求項７】
前記繊維シートがエンボス加工されており、エンボス加工の面積率が１〜３０％である請求項１ないし６の何れか記載のシート基材。
【請求項８】
請求項１ないし７の何れかに記載のシート基材に液体を含浸させてなる清拭用ウエットシート。
【発明の詳細な説明】
【技術分野】
【０００１】
本発明は、液体が含浸されたウエットシートに用いられるシート基材に関する。
【背景技術】
【０００２】
シート基材に液体を含浸させてなるウエットシートを複数枚重ねて容器中に保存すると、重力の影響で液体は下の方に移動する傾向にあり、液体の含有量がシート毎に異なってしまう場合がある。これに起因して、ウエットシートの使用時に、液体の性能が十分に発揮されないことがある。また液体の含有量が少ないことによる使用感の低下も起こりやすい。更に、場合によっては、容器の底に液体が溜まってしまい、液が無駄になってしまう。例えばウエットシートがメイク落としシートの場合、重ねたシートのうちの上の方のシートは洗浄性に劣り、下の方のシートはべたついて感触が悪くなる。
【０００３】
ウエットシートを複数枚重ねて保存しても液体の移動が起こらないようにするために、坪量が１５〜２００ｇ／ｍ2であるポリオレフィン樹脂のメルトブローン不織布を用いることが提案されている（特許文献１参照）。このメルトブローン不織布は、孔の少なくとも６５％が、２０〜６０μｍのサイズを持つ孔で占められていることを特徴としている。しかし、ポリオレフィン樹脂は疎水性であることから、これを原料とするメルトブローン不織布に水性液を含浸させる場合には、該不織布を親水化処理する必要があり、製造に手間がかかる。また、製造条件にもよるが、メルトブローン不織布は一般に風合いが良好でなく、特にこれを皮膚の清拭に用いると拭き心地が良くない場合がある。
【０００４】
そこで本出願人は先に、繊維径が０．２〜５．５ｄｔｅｘである親水性繊維を含み、繊維間距離が１０〜３５μｍであるスパンレース不織布からなるウエットシート用シート基材を提案した（特許文献２参照）。このシート基材によれば、これに液体を含浸させて複数枚を積層状態で保存しても、液体の移動が少なくなるという利点がある。
【０００５】
【特許文献１】特開昭６３−５４１３７号公報
【特許文献２】特開２００５−３３０６０８号公報
【発明の開示】
【発明が解決しようとする課題】
【０００６】
本発明の目的は、前述した従来技術のシート基材よりも性能が一層向上したウエットシート用シート基材を提供することにある。
【課題を解決するための手段】
【０００７】
本発明は、液体が含浸されてウエットシートとなされるウエットシート用シート基材であって、
前記シート基材は一種又は二種以上の親水性繊維を５５重量％以上含む繊維シートからなり、
前記繊維シートは、多数の開孔部と該開孔部を取り囲む非開孔部とを有し、該開孔部の面積が該繊維シートの面積の１〜４０％を占めており、
前記非開孔部における繊維の平均繊維間距離が５〜３５μｍであるウエットシート用シート基材を提供するものである。
【発明の効果】
【０００８】
本発明のシート基材は、感触が良好であり、しかも液体を含浸させて複数枚を積層状態で保存しても、液体の移動が少なくなる。従って、含浸された液体の性能を十分に発揮させることができる。また液体が適正な量でシートから放出されるので、洗浄性が良好になる。
【発明を実施するための最良の形態】
【０００９】
以下本発明を、その好ましい実施形態に基づき図面を参照しながら説明する。本発明のシート基材は、液体が含浸されてウエットシートとなされるものであり、液体の含浸前はドライな状態のものである。シート基材は繊維材料を含む繊維シートからなる。繊維シートとしては、各種織布、不織布、編布、それらの複合体などを用いることができる。液体の保持性能や製造経費を考慮すると、各種不織布を用いることが好ましい。
【００１０】
繊維シートとして不織布を用いる場合には、例えば乾式スパンレース不織布、湿式スパンレース不織布、エアレイド不織布、エアスルー不織布、メルトブローン不織布、スパンボンド不織布などの各種不織布を用いることができる。これらの不織布のうち、液体の含浸性能、保持性能、風合い等の点から乾式スパンレース不織布又は湿式スパンレース不織布等を用いることが好ましい。
【００１１】
シート基材は、単層の繊維シートから構成されていてもよく、或いは同一又は異なる種類の複数の繊維シートを積層一体化してなる多層構造のものであってもよい。例えばシート基材を３層構造とし、中間層に各外層よりも繊維径の細い繊維を使用して液移動を抑制するようにしても良い。ウエットシートにおける液体の移動を抑制する点からは、シート基材は単層の繊維シート、特に単層の不織布から構成されていることが好ましい。
【００１２】
図１には、本発明のシート基材の一実施形態が示されている。シート基材１０を構成する繊維シートは、多数の矩形の開孔部１１と、開孔部１１を取り囲む非開孔部１２とを有している。各開孔部１１は、シート基材１０の全域にわたって散点状に均一に分散配置されており個々独立している。開孔部１１は、シート基材１１の一方向に所定間隔をおいて一列に配置され、その列が多列に配置され、且つ各列において開孔部１１の配置位置が半ピッチずれるように形成されていても良い。開孔部１１を取り囲む非開孔部１２は互いに連結してシート基材１０の全域にわたる連続体を形成している。
【００１３】
後述する繊維シート１０の製造方法から明らかなように、非開孔部１２においては、シート基材１０の構成繊維が圧密化されて見掛けの密度が高くなった状態になっている。一方、開孔部１１においては、繊維が存在しないか、或いは少量の繊維が存在していてもよい。開孔部１１内に繊維が存在する場合、繊維どうしがつながって、蜘蛛の巣のような状態になっていても良いし、繊維が切れた状態でも良い。繊維の長さが開孔部１１の縦の長さや横の長さに比べて短い場合には、繊維が切れた状態になりやすい。長い場合には、蜘蛛の巣のような状態になりやすい。また、合成繊維は親水性繊維よりも剛性があることから、繊維シート１０の構成繊維として合成繊維を用いると、繊維が切れたり、蜘蛛の巣のような状態になったりしやすい。開孔部１１内を蜘蛛の巣のような状態にするためには、後述するスパンレース法によって開孔部１１を形成することが有利である。
【００１４】
非開孔部１２の圧密化の程度は、該非開孔部１２における繊維の繊維間距離で定量化することができる。非開孔部１２における繊維間距離は５〜３５μｍに設定されており、好ましくは６〜３４μｍ、更に好ましくは７〜３３μｍである。繊維間距離は次式から算出される。
【００１５】
【数１】
2008202153.tif 000003
【００１６】
液体の移動を抑制できる理由については十分明らかになっていないが、繊維間距離が小さくなり、それが液の移動の抵抗（抵抗力）となると共に、毛細管力も作用し、重力による液体の移動が抑制されていることが一因になっているのではないかと本発明者らは推測している。開孔部１１及び上述の繊維間距離を有するように圧密化された非開孔部１２を有していることによって、本実施形態のシート基材１０によれば次の有利な効果（イ）ないし（ハ）が奏される。
【００１７】
（イ）繊維が圧密化されて繊維間距離が小さくなっている非開孔部１２においては、液移動に対する抵抗力及び毛細管力が強く作用するようになる。従って、シート基材１０に各種の液体が含浸された場合、該液体は、液移動に対する抵抗力及び毛細管力が強く作用する部位である非開孔部１２に安定的に保持される。この理由により、ウエットシートの積層保存中における液体の移動が起こりにくくなる。この観点から、液体を保持する部位である非開孔部１２は、その面積の総和が、繊維シートの面積の６０〜９９％、好ましくは７０〜９９％を占めるように形成されており、一方、開孔部１１は、その面積の総和が、繊維シートの面積の１〜４０％、好ましくは１〜３０％を占めるように形成されている。開孔部１１の個々の面積は、０．０１〜５ｍｍ2、特に０．１〜３ｍｍ2であることが好ましい。繊維シートの面積に対する開孔部１１の面積の割合は次の方法で測定される。繊維シートを１０ｃｍ×１５ｃｍにカットする。これをスキャナーで画像として取り込み、ソフトウエア（イメージプロ）で画像解析することにより繊維シートの面積に対する開孔部１１の面積の割合を求める。
【００１８】
（ロ）しかも、シート基材１０は開孔部１１及び非開孔部１２を有することに起因して、その各面に凹凸を有する。つまり表面が平坦になっていない。その結果、ウエットシートを積層保存している状態において、上下で隣り合うシート間での接触面積が低く抑えられる。このことによって、上下で隣り合うシート間での液体の移動が起こりにくくなる。
【００１９】
（ハ）その上、シート基材１０に開孔部１１及び非開孔部１２が形成されていることによって、該シート基材１０は、非開孔部１２が屈曲の起点となりやすいので、風合いが柔軟なものである。このことは、本実施形態のシート基材１０に液体を含浸させてなるウエットシートを用いて肌を清拭した場合に、該ウエットシートの肌への追従性が良好になる点で有利である。この観点から繊維シートは、そのバルクソフトネスが０．１〜１．２Ｎ、特に０．２〜１．１Ｎであることが好ましい。バルクソフトネスは、シート基材の流れ方向及び幅方向の少なくとも一方において前記の範囲を満たしていることが好ましく、両方向において前記の範囲を満たしていることが更に好ましい。バルクソフトネスは次の方法で測定される。
【００２０】
〔バルクソフトネスの測定方法〕
流れ方向におけるバルクソフトネスはシート基材を流れ方向へ３０ｍｍ、幅方向へ１５０ｍｍの大きさにカットし矩形状の試験片を得る。この試験片から短辺方向（３０ｍｍの方向）を高さとする直径４５ｍｍの円筒を作る。円筒の円周方向の重なり幅は約１０ｍｍとする。重なった部分の上端及び下端をＭＡＸ製ステープラＨＤ−１０Ｄ、針ＮＯ．１０−１Ｍで固定する。このようにして得られた円筒状の測定サンプルを円筒の高さ方向に圧縮したときの最大荷重を圧縮試験機によって測定し、その値をバルクソフトネスの値とする。圧縮試験機はオリエンテック（株）社製ＲＴＡ−１００型（商品名）を用いた。圧縮速度は１０ｍｍ／ｍｉｎとする。一方、幅方向におけるバルクソフトネスは、シート基材を幅方向へ３０ｍｍ、流れ方向へ１５０ｍｍの大きさにカットし矩形状の試験片を採取し、上述と同じ方法で測定する。
【００２１】
開孔部１１の形状に特に制限はなく、例えば正方形、長方形、円形、菱形、線状等であっても良い。開孔部１１の配置パターンにも特に制限はない。シート基材１０の流れ方向に沿う開孔部１１のピッチは０．１〜１０ｍｍ、特に０．３〜５ｍｍとすることが好ましい。シート基材１０の幅方向に沿う開孔部１１のピッチは０．１〜１０ｍｍ、特に０．３〜５ｍｍとすることが好ましい。これらのピッチは、測定点数をＮ＝１０として、流れ方向及び幅方向それぞれについて測定されたピッチの値を平均したものである。
【００２２】
開孔部１１内に少量の繊維が存在する場合、開孔部１１を円形と換算した時の当該繊維の平均繊維間距離は１００〜８００μｍであることが、接触面積が過度に大きくなることに起因する清拭時の抵抗の増大を防止しつつ、開孔部１１からの液移動を防止する観点から好ましい。また、非開孔部１２における平均繊維間距離が、開孔部１１における平均繊維間距離に対して１〜１０％であることが、自由空間が過度に少なくなることに起因する液保持量の低下を防止し、また開孔部１１が過度に大きくなることに起因する液移動の増大を防止し、更に液移動の抵抗力の低下を防止し、また更に清拭時の抵抗の増大を防止する観点から好ましい。開孔部１１に存在する繊維の平均繊維間距離は次の方法で測定される。
【００２３】
〔開孔部の平均繊維間距離の測定方法〕
開孔部の平均繊維間距離は、シート基材を流れ方向へ１００ｍｍ、幅方向へ１５０ｍｍの大きさにカットする。これをデジタルマイクロスコープ（キーエンス（株）、ＶＨＸ−５００）でＮ＝１０の開孔部の面積Ｓを測定し平均する。測定された面積Ｓをもとに、以下の式により円形に換算した開孔部の平均繊維間距離Ｄ１を計算する。
Ｓ＝π／４×Ｄ１2
【００２４】
繊維シートは、これをエンボス加工して圧密化しても良い。圧密化は、部分的でもよく、或いは全面でも良い。特に、開孔部１１の周辺は、開孔の操作によってミクロ的に密度が上がっているので、例えば図３に示す模式図のように開孔部１１の位置に合わせてエンボス加工を行うことにより、エンボス加工によって圧密化された部分（エンボス部１３）は、非開孔部１２のうちエンボス加工されていない部位に比べて薄くて更に密度が高く、平均繊維間距離が小さくなる。それによって、液移動に対して抵抗力が一層高くなるので好ましい。この観点から、エンボス部１３の平均繊維間距離は１〜３３μｍ、特に３〜３０μｍであることが好ましい。エンボス部１３の平均繊維間距離は、シート基材１０における非開孔部１２の坪量、及びエンボス部の２０ｇｆ／ｃｍ2荷重下の厚みを用いて、前述した繊維間距離の算出式から計算される。
【００２５】
エンボス加工の方法に特に制限はなく、例えばロールエンボス、平板エンボス、超音波エンボス、柄出しパンチエンボスなどが挙げられる。エンボス加工の条件も特に制限されず、目的に応じて適宜調整される。エンボス加工の形状は任意でよく、例えば正方形、長方形、円形、楕円形、菱形、線状等である。具体的には、超音波エンボス加工の場合、２ｍｍφのドット柄、７ｍｍタテヨコセンターピッチ、千鳥配列、エンボス加工の面積率１２．８％の彫刻ロールと超音波ホーンとの間に繊維シートを通し、千鳥状の点模様を有するシートを得ることができる。
【００２６】
エンボス加工の面積率は１〜３０％、特に５〜２５％であることが、液移動に対する抵抗を高くし得る点、並びに十分な厚み及び柔軟性を確保する点から好ましい。エンボス加工の面積率は次の方法で測定される。エンボスロールに加圧したところが赤く発色するフィルム（冨士フィルム（株）、プレスケール）を押しあて、エンボス部（凸部）をフィルム上で赤くさせる。この状態下にデジタルマイクロスコープ（キーエンス（株）、ＶＨＸ−５００）で凸部の直径を測定し、一定面積に対する凸部の面積の割合を計算する。この値を面積率とする。
【００２７】
開孔部１１及び圧密化の程度が前述の通りであるような非開孔部１２を形成するためには、例えば後述する方法に従いシート基材１０を形成すればよい。また、使用する繊維の観点からは、シート基材１０は、親水性繊維を５５重量％以上含み、好ましくは６５％以上、更に好ましくは７５％以上含む。勿論、親水性繊維１００％からシート基材１０が構成されていてもよい。これによって、液体の保持性が良好になり、液体の移動を抑制することが可能になる。
【００２８】
親水性繊維としては、本来親水性を有する繊維、及び本来は親水性でないが親水化処理によって親水性になされた繊維の双方を用いることができる。本来親水性を有する繊維としては、例えばコットン等の天然繊維や、パルプ、レーヨン、アクリル、キュプラ、リヨセル、テンセル（登録商標）等が挙げられる。本来は親水性でないが親水化処理によって親水性になされた繊維としては、例えばポリオレフィン系樹脂やポリエステル系樹脂等の疎水性樹脂からなる繊維に親水化処理を施した繊維が挙げられる。これらの繊維のうち、風合いの良好さの点からコットン、レーヨン、キュプラ、リヨセル、テンセル（登録商標）を用いることが好ましく、特にコットンを用いることが好ましい。親水性繊維は一種又は二種以上を組み合わせて用いることができる。
【００２９】
本発明において用いられる親水性繊維は、その太さが好ましくは０．２〜５．５ｄｔｅｘであり、更に好ましくは０．５〜４．４ｄｔｅｘ、一層好ましくは０．８〜３．３ｄｔｅｘである。天然繊維であるコットンを用いた場合は、断面形状が真円でないので、断面の縦横比を３として計算した場合に、前記の太さ範囲に入ることが好ましい。この範囲の繊維径の繊維を用いると、先に述べた繊維間距離を適正にコントロールすることが容易となる。親水性繊維を二種以上用いる場合には、少なくとも一種の親水性繊維の太さが前記の範囲内であることを要する。好ましくはすべての親水性繊維の太さが前記の範囲内とする。
【００３０】
親水性繊維としてコットンを用いた場合、マイクロネア繊度（μｇ／ｉｎ）は２．５〜６．０μｇ／ｉｎが好ましく、３．１〜４．４μｇ／ｉｎが感触も良好になりより好ましい。
【００３１】
親水性繊維の繊維長については特に制限はされないが、使用時の感触及び生産性の点から５〜１００ｍｍが好ましい。
【００３２】
繊維シートには、液体の移動を抑制したり、掻き取り性、強度、肌感触、クッション性を向上させたりするために、合成繊維（親水性でない合成繊維）を配合しても良い。合成繊維としては、単一繊維、芯鞘型複合繊維、サイドバイサイド型複合繊維、極細繊維などが用いられる。合成繊維の断面形状に特に制限はなく、例えば円形、三角、星形、中空などが挙げられる。合成繊維として熱融着繊維を配合しても良いが、液移動を抑制し肌感触を向上させるために極細繊維を用いることが好ましい。極細繊維としては、ポリエチレン、ポリプロピレン、ポリエステル、ポリアミド、ポリスチレン、ナイロン、アセテートなどからなる極細繊維又は外力や化学的作用によって多数本に分割可能な繊維を用いることができる。分割繊維を用いる場合には、分割後の繊維径が前記範囲に入れば分割前の繊維径や分割数は制限されない。一例として、分割前の太さが０．０２〜２．２ｄｔｅｘである分割繊維を用いることができる。繊維シートにおける親水性繊維以外の繊維の配合量は、１０〜４５重量％、特に１５〜４０重量％であることが好ましい。合成繊維の繊維長については特に制限はされないが、使用目的や生産性の点で５〜１００ｍｍが好ましい。
【００３３】
シート基材１０を構成する繊維シートにおいては、その厚み、即ち非開孔部１２の厚みが０．２２〜０．８５ｍｍ、特に０．２４〜０．６５ｍｍ、とりわけ０．２６〜０．４５であることが好ましい。更に、繊維シートはその坪量が２０〜１１０ｇ／ｍ2、特に３０〜８０ｇ／ｍ2であることが好ましい。坪量がこの範囲内であれば、液体の保持性能を十分に高めることが可能となる。坪量は、繊維シートを１００ｍｍ×１００ｍｍの寸法に切り出してその重量を測定し、これを１ｍ2の重量に換算して求める。厚みは、シート基材を１００ｍｍ×１００ｍｍの寸法に切り出して、２０ｇｆ／ｃｍ2の荷重下で測定する。
【００３４】
シート基材１０を構成する繊維シートにエンボス加工が施されている場合、エンボス部の厚みは０．０１〜０．４５ｍｍ、特に０．０３〜０．４０ｍｍであることが、平均繊維間距離が小さくなり、液移動に対して抵抗力が高くなる点から好ましい。エンボス部の厚みは次の方法で測定される。シート基材を流れ方向へ１００ｍｍ、幅方向へ１５０ｍｍの大きさにカットする。レーザー厚み計（キーエンス（株）、ＬＫ−０８５）を用い、この中のエンボス部の厚みをＮ＝１０で測定し平均する。そして、レーザー厚み計の測定値と２０ｇｆ／ｃｍ2荷重下の厚みの測定値との相関式（ｙ＝１．３０３６ｘ−０．４８１４、ｙ：２０ｇｆ／ｃｍ2での厚み（ｍｍ）、ｘ：レーザーでの厚み（ｍｍ））より、２０ｇｆ／ｃｍ2荷重下の厚みに換算する。エンボス部の面積が小さくレーザー厚み計で測定できない場合は、シート基材１０の断面を実体顕微鏡や電子顕微鏡などで撮影し、撮影した像から測定された厚みと２０ｇｆ／ｃｍ2荷重下の厚みの測定値の相関式から、２０ｇｆ／ｃｍ2荷重下の厚みに換算しても良い。
【００３５】
シート基材１０は、その飽和液量が単位重量当たり５０〜１０００％、特に１００〜６００％であることが好ましい。これによって十分な量の液体を保持することができる。飽和液量は、シート基材１０を構成する繊維によって形成される空間と、繊維自身の材質に依存するものである。従って、シート基材１０の厚みを単に薄くすれば液体の保持性能が向上するというものではなく、該性能を向上させるためには飽和液量も考慮する必要がある。飽和液量はシート基材１０を１００ｍｍ×１００ｍｍの寸法に切り出してその重量を測定する。イオン交換水にシート基材を１５分以上浸漬し、取り出し後に１分以上液をしたたり落とし、重量を測定し、浸漬前後の重量の差を計算することにより求めることができる。
【００３６】
次に、本実施形態のシート基材１０を構成する繊維シートの好ましい製造方法を、図２を参照しながら説明する。図２は、繊維シートを製造するための好ましい装置２０が模式的に示されている。装置２０は、ウエブ形成部２１、水流交絡部２２、及び開孔形成部２３を備えている。ウエブ形成部２１にはカード機２１Ａが備えられている。カード機２１からは、カードウエブ１０Ａが繰り出される。
【００３７】
繰り出されたカードウエブ１０Ａは水流交絡部２２に搬送される。水流交絡部２２は、高圧ジェット水流の噴射装置２２Ａ及び透水性の無端メッシュベルト２２Ｂを備えている。無端メッシュベルト２２Ｂは、噴射装置２２Ａの噴射口と対向する位置に配置されており、カードウエブ１０Ａの搬送方向に周回している。カードウエブ１０Ａの構成繊維は、噴射装置２２Ａから噴射される高圧ジェット水流によって交絡してスパンレース不織布１０Ｂとなる。
【００３８】
ウエブ１０Ａを水流交絡させる時の条件としては特に制限されない。例えば孔径０．０３〜３．０ｍｍの噴射孔が噴射孔間隔０．０３〜１５ｍｍで一列又は複数列配置されている噴射装置を用いることができる。この装置を用い、高圧ジェット水流を、ウエブ１０Ａの上方１０〜８０ｍｍの位置から０．１〜５０ＭＰａの圧力で噴射することができる。水流交絡は目的に応じて何回かに分けて行われても良い。高圧ジェット水流はウエブ１０Ａの表面若しくは裏面に噴射されてもよく、又は両面から噴射されてもよい。また、高圧ジェット水流の水圧は何段階かに調整しても良い。その場合、最大水圧が前述の水圧になるように調整すれば良い。
【００３９】
このようにして得られたスパンレース不織布１０Ｂは、開孔形成部２３に搬送される。開孔形成部２３は、高圧ジェット水流の噴射装置２３Ａ及び開孔部材２３Ｂを備えている。開孔形材２３Ｂは、噴射装置２３Ａの噴射口と対向する位置に配置されており、スパンレース不織布１０Ｂの搬送方向に周回している。開孔部材２３Ｂは、例えば透水性の無端ベルトに、目開き（孔部）が５〜４０メッシュ程度のステンレス製やプラスチック製メッシュの網が設けられたものから構成されている。メッシュの網の織り方としては特に制限されないが、１／１平織、１／２綾織、畦織などが用いられる。
【００４０】
開孔形成部２３においては、スパンレース不織布１０Ｂが開孔部材２３Ｂ上に載置された状態下に、該不織布１０Ｂに向けて噴射装置２３Ａから高圧ジェット水流が噴射される。開孔部材２３Ｂにおける開孔部位に位置するスパンレース不織布１０Ｂは、該開孔部材２３Ｂに押し付けられた状態下に高圧ジェット水流の水圧を受ける。その結果、スパンレース不織布１０Ｂに開孔部１１が形成される。一方、開孔部材２３Ｂにおける開孔以外の部位に位置するスパンレース不織布１０Ｂは、高圧ジェット水流の水圧を受けて圧密化し非開孔部１２が形成される。このようにして、目的とするシート基材１０が得られる。高圧ジェット水流の水圧は、ウエブ１０Ａに噴射する高圧ジェット水流の圧力に関して上述した範囲内で、ウエブ１０Ａに噴射する高圧ジェット水流の圧力よりも高い値とすればよい。開孔部１１内に少量の繊維を存在させて、薄い蜘蛛の巣のような状態を実現させる場合には、高圧ジェット水流の水圧を０．１〜５０ＭＰａの範囲内で調整すればよい。例えば、水圧を上げすぎると開孔部１１内に繊維は存在しなくなり、下げすぎると開孔しなくなる。
【００４１】
開孔することにより、シート基材１０の横方向の強度は向上し伸びは低下する。縦方向の強度は若干低下し伸びは増加する。これは横方向において繊維密度が高まり繊維どうしの交絡度が増大したため、及び縦方向に配向していた繊維が開孔により横方向へ配向したためと考えられる。横方向の強度が向上することによりシート基材１０が破れにくくなるので好ましい。また、シート基材１０を開孔させると、風合いが硬くなることがあるので、開孔処理時に噴射する高圧ジェット水流を、生産性及び開孔性が許される範囲で低水圧にし、且つ処理回数を増やせば良い。
【００４２】
シート基材１０には各種液体が含浸されウエットシートとなされる。含浸する液体の種類は、ウエットシートの具体的な用途に応じて適切なものが選択される。例えばウエットシートをメイク落としシートとして用いる場合には、液体として、界面活性剤を含む水性液、Ｏ／Ｗ乳化系エマルション、Ｗ／Ｏ乳化系エマルション、油剤のジェル、クリーム、オイルを用いることができる。特に非イオン系界面活性剤とグリセリンを含有する水溶液が好ましく、更に前記非イオン系界面活性剤がモノラウリン酸ポリエチレングリコールであることが好ましい。マスカラ等の皮膚付着性の高い、水性及び油性メイクアップ化粧料の洗浄を目的とする場合には、水系増粘剤０．０１〜０．５質量％、沸点が１６０〜３００℃の油剤５〜３０重量％、及び水を含有するＯ／Ｗ乳化系エマルジョンが好ましく、前記油剤が沸点１６０〜３００℃のイソパラフィンであるＯ／Ｗ乳化系エマルジョンがより好ましい。イソパラフィンとしては商品マルガゾールＲ（丸善石油化学株式会社）やＩＰソルベント１６２０、２０２８（出光石油化学株式会社）等を用いることができる。
【００４３】
シート基材への液体の含浸量は、ウエットシートの具体的な用途にもよるが、シート基材の単位重量当たり１００〜６００％、特に２００〜４５０％であることが好ましい。
【００４４】
このようにして得られたウエットシートは、これを複数枚重ねて保存しても、液体の移動が抑制される。液体を含浸させたことによって、ウエットシートにおけるシート密度は、液体を含浸させる前のシート基材におけるシート密度とは異なるものの、両シート密度に大きな差はない。それ故、ウエットシートにおける液体の移動が抑制される。具体的には、ウエットシートのシート密度は０．０５〜０．４０ｇ／ｃｍ3、特に０．１３〜０．３２ｇ／ｃｍ3であることが好ましい。またウエットシートの繊維間距離に関しても、液体を含浸させる前のシート基材における繊維間距離と大きな差はない。具体的には、ウエットシートの繊維間距離は１０〜３５μｍ、特に１４〜３３μｍであることが好ましい。
【００４５】
ウエットシートは、そのまま又は折り畳まれて使用される。折り畳まれて使用される場合、その折り方としてはＣ折り、Ｚ折り及びそれらの二つ折りなどが挙げられる。その中でもＣ折りが好ましい。接触面積を少なくして液移動を抑制する点、及び集積性の点で、図４に示すように、端部どうしが重なり合わないようにＣ折りすることが好ましい。この場合、端部間の距離Ｌは０〜８ｍｍであることが、集積性が良好になる点、及び包装が過度に大きくならない点から好ましい。
【００４６】
本発明のシート基材を備えたウエットシートは、対人や対動物、対物の各種の清拭用途に好適に用いられる。例えば、メイク落としシート、制汗シート、おしり拭き、ペット清拭用シート、床用清拭シート等として好適に用いられる。
【００４７】
以上、本発明をその好ましい実施形態に基づき説明したが、本発明は前記実施形態に制限されない。例えばシート基材１０における開孔部１１及び非開孔部１２の形状や、それらの配置パターンは、図１に示す以外のものとしてもよい。
【実施例】
【００４８】
以下、実施例により本発明を更に詳細に説明する。しかしながら本発明の範囲はかかる実施例に制限されない。
【００４９】
〔実施例１〕
図２に示す装置を用いて、図１に示すシート基材を製造した。繊維径１．７ｄｔｅｘ相当のコットンを原料として用い、カード機によって坪量６０．４ｇ／ｍ2のウエブを製造した。得られたウエブを高圧水流で交絡させて、含水状態のスパンレース不織布を得た。水流の圧力は７ＭＰａであった。含水状態のスパンレース不織布を、１８メッシュの開孔部材を用い高圧水流によって開孔を形成した。水流の圧力は１０ＭＰａであった。開孔部材における開孔は概ね楕円形であり、円形に換算した時の直径は０．４８ｍｍであった。開孔は、開孔形成部材の周回方向に沿って所定間隔をおいて一列に配置されており、その列が周回方向と直交する方向に多列に配置されていた。周回方向における隣り合う開孔の中心間の距離は１．２７ｍｍであった。隣り合う列間における開孔の中心間の距離は１．２９ｍｍであった。このようにして目的とするシート基材を得た。得られたシート基材には、開孔部内に少量の繊維が存在しており、薄い蜘蛛の巣のような状態になっていた。得られたシート基材に洗浄液として以下の表１に示す処方の洗浄液を含浸させてウエットシートを得た。洗浄液の含浸率は３５０重量％であった。
【００５０】
〔実施例２〕
実施例１において、２５メッシュの開孔部材を用いる以外は実施例１と同様にして、坪量６５．２ｇ／ｍ2のシート基材及びウエットシートを得た。得られたシート基材には、開孔部内に少量の繊維が存在しており、薄い蜘蛛の巣のような状態になっていた。
【００５１】
〔実施例３〕
実施例２において、開孔後のシート基材にエンボス加工を施す以外は実施例２と同様にして坪量６３．６ｇ／ｍ2のシート基材及びウエットシートを得た。エンボス加工には、２ｍｍφのドット柄、センターピッチ７ｍｍ、千鳥４５°配列、エンボス面積率１２．８％の超音波エンボスを用いた。得られたシート基材には、開孔部内に少量の繊維が存在しており、薄い蜘蛛の巣のような状態になっていた。
【００５２】
〔比較例１〕
実施例１において、スパンレース不織布に対し開孔形成を行わなかった以外は実施例１と同様にして坪量６１．１ｇ／ｍ2のシート基材及びウエットシートを得た。
【００５３】
【表１】
2008202153.tif 000004
【００５４】
〔評価〕
実施例及び比較例で得られたシート基材について、シート基材の面積に対する開孔部の面積の割合、バルクソフトネス、非開孔部及び開孔部における平均繊維間距離を測定した。それらの結果を以下の表２に示す。また、実施例及び比較例で得られたウエットシートについて、以下の方法で保存前後の含浸率の差、感触、洗浄力を評価した。更に総合評価も行った。これらの結果も表２に示す。
【００５５】
〔保存前後の含浸率の差〕
たて１００ｍｍ×よこ１５０ｍｍの４０枚のウエットシートを、図４に示すようにＣ折りし（たて１００ｍｍ×よこ７７ｍｍ、Ｃ折り部は重ねず４ｍｍ開けた）、上下に重ねてピロー袋に入れ密封し、５０℃で１ヶ月保存した。保存後に、室温に戻るまで放置した。ウエットシートをピロー袋から取り出し、上から２枚目のシート及び上から３９枚目のシートそれぞれの含浸率を測定した。両者の差を算出し、その値を上下の含浸率の差とした。また保存前後での２枚目及び３９枚目のシートそれぞれの含浸率の差も求めた。なお最も下のシート及び最も上のシートは、ピロー袋の影響を受けているおそれがあるので、測定の対象としなかった。含浸率は、各ウエットシートの重量を測定した後、洗剤にてシートを洗浄し、蒸留水ですすいだ後に乾燥したシートの重量を測定し、次式から算出した。
含浸率（％）＝（ウエットシート重量―乾燥シート重量）×１００／乾燥シート重量
【００５６】
評価
・２枚目及び３９枚目のシートについて
◎；調製直後の含浸率に対し、保存後の含浸率の差が±２５％以内
○；同  ±４０％以内
△；同  ±６０％以内
×；同  ±６０％より大きい
・２枚目及び３９枚目のシートの保存後の含浸率の差について
◎；±２５％以内
○；±４０％以内
△；±６０％以内
×；±６０％より大きい
【００５７】
〔感触〕
１０人のモニターにウエットシートで顔を拭き取らせ、その際の肌の感触を官能評価させた。
評価
◎；１０人中８人以上が、感触が良いと答えた。
○；１０人中６人〜７人が、感触が良いと答えた。
△；１０人中４人〜５人が、感触が良いと答えた。
×；１０人中感触が良いと答えた人が３人以下。
【００５８】
〔洗浄力〕
洗浄力の評価には、一般的なメイク汚れのうちで、口紅汚れを用いた。人下腕内側に、一定量の口紅（商品名  オーブ口紅ＲＳ４１５、花王株式会社製）を直線状に１０ｍｍ×３０ｍｍの長さに３回塗布する。含浸率３５０％の各ウエットシートを口紅汚れ上にあてて、一方向に向けて拭き取り清拭した。完全に拭き取れるまでの回数をＮ数＝２で測定し、平均した。
評価
◎；４回未満
○；４回以上で７回未満
△；７回以上で１０回未満
×；１０回以上
【００５９】
〔総合評価〕
２枚目の保存前後の含浸率差、３９枚目の保存前後の含浸率差、２枚目と３９枚目の含浸率差、感触、洗浄力の５項目について以下の基準で評価した。
◎；◎が３つ以上
○；◎が２つ
△；◎が１つ
×；◎が０
【００６０】
【表２】
2008202153.tif 000005
【００６１】
表２に示す結果から明らかなように、実施例のシート基材を用いたウエットシートは、比較例のシート基材を用いたウエットシートに比較して２枚目と３９枚目との含浸率の差が小さく、液体の移動が抑制されていることが判る。また各実施例のシート基材を用いたウエットシートは、感触が良好で、しかも洗浄力に優れていることも判る。
【図面の簡単な説明】
【００６２】
【図１】図１は本発明のウエットシート用シート基材の一実施形態を示す模式図である。
【図２】図２は、図１に示すシート基材を製造するために好適に用いられる装置を示す模式図である。
【図３】図３は本発明のウエットシート用シート基材の別実施形態を示す模式図である。
【図４】図４は本発明のウエットシートの一実施形態を示す模式図である。
【符号の説明】
【００６３】
１０  ウエットシート用シート基材
１１  開孔部
１２  非開孔部
１３  エンボス部
【図１】
2008202153.tif 000006
【図２】
2008202153.tif 000007
【図３】
2008202153.tif 000008
【図４】
2008202153.tif 000009